Procédé de préparation d’un polymère halogéné fonctionnalisé comprenant les étapes de : Fourniture d’un polymère halogéné A 1 comprenant des unités monomériques M1 comprenant au moins un atome d’halogène, de préférence de fluor, et des unités monomériques M2 comprenant au moins une double liaison carbone-carbone –C(R 1 )=C(R 2 )- ; Mise en contact dudit polymère halogéné A 1 avec un composé thiolate B de formule R-S - en présence d’un composé peroxyde C pour former un polymère A2 comprenant des unités monomériques M3 de formule –CH(R 1 )-C(R 2 )(SR)- et lesdites unités monomériques M1 comprenant au moins un atome d’halogène, de préférence de fluor ; R 1 et R 2 étant indépendamment l’un de l’autre sélectionné parmi le groupe consistant en H, C 1 -C 5 alkyle, C 1 -C 5 (per)halogénoalkyle, F, Br, I et Cl ; R étant un substituant hydrocarbure optionnellement fonctionnalisé. Procédé selon la revendication précédente caractérisé en ce que le polymère halogéné A1 est obtenu par une réaction de déshydrohalogénation d’un polymère halogéné A comprenant des monomériques M1 comprenant au moins un atome d’halogène, de préférence de fluor, et des unités monomériques M4 de formule –CH(R 1 )-C(R 2 )(X)- dans laquelle X est un halogène et R 1 et R 2 sont tels que définis à la revendication 1. Procédé selon l’une quelconque des revendications précédentes caractérisé en que le composé thiolate B de formule R-S - est obtenu par réaction entre un composé de formule R-S-H et une base. Procédé selon la revendication précédente caractérisé en ce que la base est sélectionnée parmi le groupe consistant en LiOH, NaOH, KOH, CsOH, RbOH, Mg(OH)2, Ca(OH)2, N(C n H 2n+1 ) 3 avec n étant un entier de 1 à 10, N,N-Diisopropylethylamine, morpholine, pyridine, pyrrolidine, Piperidine, piperazine, 4-Methylmorpholine, N,N-Diisopropylethylamine, 1,8-Diazabicyclo(5.4.0)undec-7-ene, 6-(Dibutylamino)-1,8-diazabicyclo[5.4.0]undec-7-ene, 1,8-Diazabicyclo[5.4.0]undec-7-ene lié à du polystyrène, 1,5,7-Triazabicyclo[4.4.0]dec-5-ene, 7-Methyl-1,5,7-triazabicyclo[4.4.0]dec-5-ene, 1,1,3,3-Tetramethylguanidine, 2-tert-Butyl-1,1,3,3-tetramethylguanidine, 1,5,7-Triazabicyclo[4.4.0]dec-5-ene lié à du polystyrène, 1,4-Diazabicyclo[2.2.2]octane, Quinuclidine, 1,5-Diazabicyclo(4.3.0)non-5-ene, 2,6-Di-tert-butylpyridine, 2,8,9-Trimethyl-2,5,8,9-tetraza-1-phosphabicyclo[3.3.3]undecane, Cyclodiphosphazane, Lithium diisopropylamide, sodium diisopropylamide, potassium diisopropylamide, magnesium diisopropylamide, calcium diisopropylamide, rubidium diisopropylamide, lithium bis(trimethylsilyl)amide, sodium bis(trimethylsilyl)amide, potassium bis(trimethylsilyl)amide, magnesium bis(trimethylsilyl)amide, calcium bis(trimethylsilyl)amide, rubidium bis(trimethylsilyl)amide, lithium tetramethylpiperidide, sodium tetramethylpiperidide, potassium tetramethylpiperidide, magnesium tetramethylpiperidide, calcium tetramethylpiperidide, rubidium tetramethylpiperidide, [18-crown-6]-KHF2, KHF2, N,N’-diisopropylimidazonium, bifluorure, tetrabutylammonium, N(C n H 2n+1 )4 OH- avec n étant un entier de 1 à 10. Procédé selon l’une quelconque des revendications précédentes caractérisé en ce que le composé peroxyde C est sélectionné parmi les peroxydes organiques, percarbonates, perborates et hydroperoxydes. Procédé selon l’une quelconque des revendications précédentes caractérisé en ce que le composé thiolate B est de formule R-S - dans laquelle R est sélectionné parmi le groupe de substituants consistant en C 1- C 18 alkyle, C 2- C 18 alkényle, C 4- C 18 cycloalkényle, C 3- C 18 cycloalkyle, C 6 -C 18 aryle, polyalkylene glycol, ledit substituant étant optionnellement porteur d’un ou plusieurs groupements fonctionnels de formule -F, –OR’, -O-C(O)R’, -CN, -NR’ 2 , -O-Si(OR’) 3 , -Si(R’) 3 , -SO 3 R’, -O-P(O)(OR’) 2 , -P(O)(OR) 2 , -C(O)OR’, -C(O)R’, -C(O)-S-R’, -C(O)-NR’ 2 , -NR’ 3 + dans laquelle R’ est indépendamment sélectionné pour chaque substituant du groupement fonctionnel parmi le groupe consistant en H, C 1- C 18 alkyle, C 2- C 18 alkényle, C 4- C 18 cycloalkényle, C 3- C 18 cycloalkyle, C 6 -C 18 aryle, polyalkylene glycol. Procédé selon l’une quelconque des revendications précédentes caractérisé en ce que lesdites unités monomériques M1 sont issues d’un monomère sélectionné parmi le groupe consistant en bromure de vinyle, iodure de vinyle, chlorure de vinyle, chlorure de vinylidène, tétrachloroéthylène, hexachloropropène, tétrachloropropène, trichloropropène, dichloropropène, difluoropropène, fluoropropène, fluorure de vinylidène, fluorure de vinyle, hexafluoropropène, tétrafluoroéthylène, chlorotrifluoroéthylène, trifluoroéthylène, 2,3,3,3-tétrafluoropropène, E/Z-1,3,3,3-tétrafluoropropène, 3,3,3-trifluoropropène, (E/Z)-1-chloro-2,3,3,3-tétrafluoropropène, 1,2,3,3,3-pentafluoropropène, (E/Z)-1-chloro-3,3,3-trifluoropropène, 2-chloro-3,3,3-trifluoropropène, et les mélanges de ceux-ci. Procédé selon l’une quelconque des revendications précédentes caractérisé en ce que l’étape b) est mise en œuvre en présence d’un solvant sélectionné parmi le groupe consistant en eau, acétone, diméthylsulfoxide, diméthylformamide, N,N-diméthylacétamide, 1-methyl-2-pyrrolidone, isobutyle méthyle cétone et dihydrolévoglucosénone. Polymère halogéné fonctionnalisé A2 comprenant des unités monomériques M3 de formule –CH(R 1 )-C(R 2 )(SR)- et des unités monomériques M1 comprenant au moins un atome d’halogène, de préférence de fluor, avec R, R 1 et R 2 tel que défini dans l’une quelconque des revendications précédentes 1 ou 6. Polymère selon la revendication précédente caractérisé en ce que la teneur molaire des unités monomériques M3 est comprise entre 0,01 et 5%, de préférence entre 0,05 et 2%, en particulier entre 0,1 et 1% dans ledit polymère. Liant pour électrode comprenant ledit polymère selon l’une quelconque des revendications 9 ou 10. Electrode comprenant ledit polymère selon l’une quelconque des revendications 9 ou 10. Batterie comprenant ladite électrode selon la revendication précédente. Utilisation dudit polymère fonctionnalisé selon l’une quelconque des revendications 9 et 10 dans la préparation d’un polymère conducteur, d’un électrolyte solide pour piles à combustibles, d’un revêtement hydrophile, d’un revêtement hydrophobe ou d’un revêtement absorbant l’UV.